ПОЛИЭТИЛЕНОВЫЕ КОМПОЗИЦИИ, СПОСОБЫ ИХ ПОЛУЧЕНИЯ И ИЗДЕЛИЯ, ПОЛУЧЕННЫЕ ИЗ НИХ

1. Пленка, включающая, по меньшей мере, один компонент, образованный композицией, включающей смесь, где названная смесь содержит высокомолекулярный сополимер на основе этилена и низкомолекулярный сополимер на основе этилена, и
где высокомолекулярный сополимер на основе этилена представляет гетерогенно разветвленный линейный или гомогенно разветвленный линейный сополимер на основе этилена и имеет плотность от 0,922 г/куб.см до 0,929 г/куб.см, индекс расплава при высокой нагрузке (I21) от 0,2 г/10 мин до 1,0 г/10 мин, и
где низкомолекулярный сополимер на основе этилена представляет гетерогенно разветвленный линейный или гомогенно разветвленный линейный сополимер на основе этилена и имеет плотность от 0,940 г/куб.см до 0,955 г/куб.см и индекс расплава (I2) от 6 г/10 мин до 50 г/10 мин; и
V
V
V
V
где смесь имеет единственный пик на кривой ATREF, элюируемый выше 30°С, и имеет коэффициент средневязкостной молекулярной массы (CM) меньше -0,0032 в координатах log (расчетной M) от температуры элюирования, названный коэффициент CM рассчитан в интервале температур элюирования от 70 до 90°С, и где M представляет средневязкостную молекулярную массу.
2. Пленка по п.1, где высокомолекулярный сополимер этилена имеет плотность от 0,9229 г/куб.см до 0,9271 г/куб.см.
V
3. Пленка по п.1, где CM составляет меньше -0,0036.
4. Пленка по п.1, где смесь представляет смесь, полученную на месте.
5. Пленка по п.1, где композиция имеет плотность от 0,930 г/куб.см до 0,945 г/куб.см.
6. Пленка по п.1, где высокомолекулярный сополимер на основе этилена содержится в количестве от 45 до 55 мас.% в расчете на сумму масс высокомолекулярного сополимера на основе этилена и низкомолекулярного сополимера на основе этилена.
7. Пленка по п.1, где композиция имеет индекс расплава, I2, от 0,05 г/10 мин до 0,5 г/10 мин.
8. Пленка по п.1, где композиция имеет отношение I21/I2 от 30 до 80.
9. Пленка по п.1, где смесь имеет меньше 0,5 винильных звеньев/1000 атомов углерода.
10. Пленка по п.1, где высокомолекулярный компонент имеет величину g', равную единице или больше.
11. Пленка по п.1, где высокомолекулярный сополимер на основе этилена представляет собой сополимер этилен/α-олефин.
12. Пленка по п.11, где α-олефин выбран из группы, состоящей из С3-С10 α-олефинов.
13. Пленка по п.11, где α-олефин выбран из группы, включающей пропилен, 1-бутен, 1-пентен, 1-гексен, 1-гептен, 1-октен, 1-нонен и 1-децен.
14. Пленка по п.11, где α-олефин выбран из группы, включающей пропилен, 1-бутен, 1-гексен и 1-октен.
15. Пленка по п.14, где α-олефином является 1-гексен.
16. Пленка по п.1, где низкомолекулярным сополимером на основе этилена является сополимер этилен/α-олефин.
17. Пленка по п.16, где α-олефин выбран из группы, состоящей из С3-С10 α-олефинов.
18. Пленка по п.17, где α-олефин выбран из группы, включающей пропилен, 1-бутен, 1-пентен, 1-гексен, 1-гептен, 1-октен, 1-нонен и 1-децен.
19. Пленка по п.18, где α-олефин выбран из группы, включающей пропилен, 1-бутен, 1-гексен и 1-октен.
20. Пленка по п.19, где α-олефином является 1-гексен.
21. Пленка по п.1, где композиция дополнительно включает одну или несколько добавок.
22. Пленка по п.21, где одна или несколько добавок выбраны из группы, включающей затрудненные амины, затрудненные фенолы, дезактиваторы металлов, УФ абсорберы, фосфиты, нейтрализаторы кислот, технологические добавки и их комбинации.
23. Пленка по п.21, где одна или несколько добавок выбраны из группы, включающей Cyasorb 3529, Irganox 1010, Irganox 1076, Irganox 1330, Irganox MD1024, Irgafos 168, стеарат кальция, Dynamar FX 5911 и их комбинации.
24. Пленка по п.21, где одна или несколько добавок выбраны из группы, включающей Cyasorb 3529, Irganox 1010, Irganox 1076, Irganox 1330, Irganox MD1024, Doverphos 9228, стеарат кальция, Dynamar FX 5911 и их комбинации.
25. Пленка по п.21, где одна или несколько добавок выбраны из группы, включающей UV N30, Irganox 1330, Doverphos 9228, Irganox MD1024, HO3, стеарат кальция, Dynamar FX 5911 и их комбинации.
26. Пленка по п.1, где пленкой является многослойная пленка.
27. Пленка по п.1, где пленкой является однослойная пленка.
28. Пленка по п.1, где пленка имеет толщину от 2 мил (0,051 мм) до 50 мил (1,27 мм).
29. Пленка по п.1, где пленка формована способом формования пленки раздувом.
30. Пленка по п.1, где пленка получена литьем из раствора.
31. Пленка по п.1, где пленка имеет сопротивление раздиру по Элмендорфу больше или равное 100 г/мил (39,4 кг/см) в направлении вытяжки.
32. Пленка по п.1, где пленка имеет сопротивление раздиру по Элмендорфу больше или равное 220 г/мил (78,7 кг/см) в поперечном направлении.
33. Пленка по п.1, где пленка имеет нормализованную ударную прочность по методу падающего дротика (шкала В) больше или равную 60 г.
34. Пленка по п.1, где высокомолекулярным сополимером на основе этилена является гетерогенно разветвленный линейный сополимер на основе этилена.
35. Пленка по п.1, где низкомолекулярным сополимером на основе этилена является гетерогенно разветвленный линейный сополимер на основе этилена.
36. Транспортный мешок, включающий, по меньшей мере, один компонент, полученный из пленки по п.1.
37. Листовой материал, включающий, по меньшей мере, один компонент, полученный из пленки по п.1.